(57)【要約】【課題】地球環境適用性に優れ、しみ残りが少なく、速乾性に優れ、撥水撥油性に優れる溶剤型撥水撥油剤組成物を提供する。【解決手段】フッ素系撥水撥油剤の１〜３０質量％および含フッ素エーテル（例えば、１，１，２，２−テトラフルオロエチル−２，２，２−トリフルオロエチルエーテル等）を必須成分とする溶剤の７０〜９９質量％を含有する溶剤型撥水撥油剤組成物。該溶剤には、アルコール類、脂肪族炭化水素、プロピレングリコール誘導体が含まれてもよい。【選択図】なし【特許請求の範囲】
【請求項１】
フッ素系撥水撥油剤の１〜３０質量％および含フッ素エーテルを必須成分とする溶剤の７０〜９９質量％を含有することを特徴とする溶剤型撥水撥油剤組成物。
【請求項２】
前記含フッ素エーテルが、１−メトキシ−ノナフルオロブタン、１−エトキシ−ノナフルオロブタンおよび１，１，２，２−テトラフルオロエチル−２，２，２−トリフルオロエチルエーテルからなる群から選ばれる１種以上である請求項１に記載の溶剤型撥水撥油剤組成物。
【請求項３】
前記溶剤における含フッ素エーテルの含有量が全溶剤量に対して７０〜１００質量％である請求項１または２に記載の溶剤型撥水撥油剤組成物。
【請求項４】
前記溶剤が、全溶剤量に対してアルコール類の１〜１０質量％を含む請求項１、２または３に記載の溶剤型撥水撥油剤組成物。
【請求項５】
前記溶剤が、全溶剤量に対して脂肪族炭化水素の１〜１０質量％を含む請求項１〜４のいずれかに記載の溶剤型撥水撥油剤組成物。
【請求項６】
前記溶剤が、全溶剤量に対して脂肪族炭化水素の１〜１０質量％およびプロピレングリコール誘導体の１〜１０質量％を含む請求項１〜５のいずれかに記載の溶剤型撥水撥油剤組成物。
【請求項７】
前記フッ素系撥水撥油剤が、ポリフルオロアルキル基を有するモノマーに基づく繰り返し単位を含む重合体である請求項１〜６のいずれかに記載の溶剤型撥水撥油剤組成物。
【発明の詳細な説明】
【技術分野】
【０００１】
本発明は地球環境適応性に優れる溶剤型撥水撥油剤組成物に関する。
【背景技術】
【０００２】
近年、溶剤型撥水撥油剤を用いた撥水撥油加工が盛んに行われている。衣料、カーペット、椅子張り等への撥水撥油加工に用いられる溶剤型撥水撥油剤には、トリクロロトリフルオロエタン、１，１，１−トリクロルエタン、アルコール類等の溶剤が用いられていた（特許文献１を参照。）。
【０００３】
しかし、トリクロロトリフルオロエタン、１，１，１−トリクロルエタン等の溶剤は、オゾン層破壊係数が高く地球環境への影響が懸念されている。また、該溶剤を含む撥水撥油剤組成物は、加工後に基材にしみが残る問題があった。
【０００４】
一方、アルコール類等の溶剤は、高沸点であり、乾燥に時間がかかる問題があった。
これらのことから、オゾン層破壊の懸念が少なく地球環境適応性に優れ、しみ残りが少なく、速乾性に優れ、撥水撥油性に優れる溶剤型撥水撥油剤組成物の検討が行われている。
【０００５】
【特許文献１】特開平９−９５５１６号公報
【発明の開示】
【発明が解決しようとする課題】
【０００６】
本発明の目的は、地球環境適用性に優れ、しみ残りが少なく、速乾性に優れ、撥水撥油性に優れる溶剤型撥水撥油剤組成物を提供することにある。
【課題を解決するための手段】
【０００７】
本発明は、フッ素系撥水撥油剤の１〜３０質量％および含フッ素エーテルを必須成分とする溶剤の７０〜９９質量％を含有することを特徴とする溶剤型撥水撥油剤組成物を提供する。
【発明の効果】
【０００８】
本発明の溶剤型撥水撥油剤組成物は、地球環境適用性に優れ、速乾性に優れ、しみ残りが少なく、該組成物を用いて処理された基材は撥水撥油性に優れる。
【発明を実施するための最良の形態】
【０００９】
本明細書においては、アクリレートとメタクリレートを総称して（メタ）アクリレートと記す。（メタ）アクリルアミド等も同様に記す。
【００１０】
本発明におけるフッ素系撥水撥油剤は、特に限定されないが、ポリフルオロアルキル基（以下、ＲＦ基と記す。）を有するモノマーに基づく繰り返し単位を含む重合体が好ましく、ＲＦ基を有するモノマーとＲＦ基を有しないモノマー（以下、コモノマーともいう。）に基づく繰り返し単位の１種以上とを含む共重合体がより好ましい。
【００１１】
ＲＦ基を有するモノマーとしては、ＲＦ基を有する（メタ）アクリレートが好ましい。
ＲＦ基は、アルキル基の水素原子の２個以上がフッ素原子に置換された基である。ＲＦ基の炭素原子数は２〜２０が好ましく、４〜１６がより好ましく、４〜１０が最も好ましい。炭素原子数が該範囲であると、常温での取扱い性に優れ、該撥水撥油剤で処理された基材は撥水撥油性に優れる。
【００１２】
ＲＦ基としては、直鎖構造、分岐構造、環状構造が挙げられ、直鎖構造が好ましい。分岐構造である場合には、分岐部分がＲＦ基の末端部分に存在し、かつ分岐部分が炭素原子数１〜４程度の短鎖であるのが好ましい。
【００１３】
またＲＦ基は、フッ素原子以外の他のハロゲン原子を含んでいてもよい。他のハロゲン原子としては、塩素原子が好ましい。さらに、ＲF基中の炭素−炭素結合間には、エーテル性の酸素原子またはチオエーテル性のイオウ原子が挿入されていてもよい。ＲＦ基の末端部分の構造としては、ＣＦ３ＣＦ２−、（ＣＦ３）２ＣＦ−、ＣＦ３ＣＨ２−、ＣＦ３ＣＦＨ−、ＣＨＦ２−、ＣＨ２Ｆ−、ＣＣｌＦ２−等が挙げられ、ＣＦ３ＣＦ２−が好ましい。
【００１４】
ＲＦ基中のフッ素原子数は、［（ＲＦ基中のフッ素原子数）／（ＲＦ基と同一炭素原子数の対応するアルキル基中に含まれる水素原子数）］×１００（％）で表現した場合、６０％以上が好ましく、特に８０％以上が好ましい。ＲＦ基としては、アルキル基の水素原子の全てがフッ素原子に置換された基、すなわちペルフルオロアルキル基が好ましい。さらにペルフルオロアルキル基は、直鎖構造が好ましく、Ｆ（ＣＦ２）ｉ−（ｉは２〜２０の整数。）で表される基が好ましい。ｉは４〜１６がより好ましく、４〜１０が最も好ましい。
【００１５】
ＲＦ基の具体例を以下に挙げる。なお以下の例における［  ］は同一分子式を有する構造の異なる基である、構造異性の基を示す。
Ｃ４Ｆ９−［Ｆ（ＣＦ２）４−、（ＣＦ３）２ＣＦＣＦ２−、（ＣＦ３）３Ｃ−］、Ｃ５Ｆ１１−［Ｆ（ＣＦ２）５−、（ＣＦ３）３ＣＣＦ２−等］、Ｃ６Ｆ１３−［Ｆ（ＣＦ２）６−等］、Ｃ７Ｆ１５−、Ｃ８Ｈ１７−、Ｃ９Ｆ１９−、Ｃ１０Ｆ２１−、Ｃｌ（ＣＦ２）ｔ−、Ｈ（ＣＦ２）ｔ−（ｔは２〜２０の整数。）、（ＣＦ３）２ＣＦ（ＣＦ２）ｙ−（ｙは１〜１７の整数。）等。
【００１６】
ＲＦ基が、炭素−炭素結合間に、エーテル性酸素原子またはチオエーテル性イオウ原子が挿入された基である場合の具体例を以下に挙げる。ただし、ｒは１〜５の整数、ｚは１〜６の整数、ｗは１〜９の整数である。
【００１７】
Ｆ（ＣＦ２）５ＯＣＦ（ＣＦ３）−、Ｆ［ＣＦ（ＣＦ３）ＣＦ２Ｏ］ｒＣＦ（ＣＦ３）ＣＦ２ＣＦ２−、Ｆ［ＣＦ（ＣＦ３）ＣＦ２Ｏ］ｚＣＦ（ＣＦ３）−、Ｆ［ＣＦ（ＣＦ３）ＣＦ２Ｏ］ｚＣＦ２ＣＦ２−、Ｆ（ＣＦ２ＣＦ２ＣＦ２Ｏ）ｚＣＦ２ＣＦ２−、Ｆ（ＣＦ２ＣＦ２Ｏ）ｗＣＦ２ＣＦ２−等。
Ｆ（ＣＦ２）５ＳＣＦ（ＣＦ３）−、Ｆ［ＣＦ（ＣＦ３）ＣＦ２Ｓ］ｒＣＦ（ＣＦ３）ＣＦ２ＣＦ２−、Ｆ［ＣＦ（ＣＦ３）ＣＦ２Ｓ］ｚＣＦ（ＣＦ３）−、Ｆ［ＣＦ（ＣＦ３）ＣＦ２Ｓ］ｚＣＦ２ＣＦ２−、Ｆ（ＣＦ２ＣＦ２ＣＦ２Ｓ）ｚＣＦ２ＣＦ２−、Ｆ（ＣＦ２ＣＦ２Ｓ）ｗＣＦ２ＣＦ２−等。
【００１８】
ＲＦ基を有する（メタ）アクリレートとしては、下式１で表される化合物が好ましい。ただし、式１においてＲｆはＲＦ基、Ｑは２価の有機基、Ｒ１は水素原子またはメチル基を示す。
Ｒｆ−Ｑ−ＯＣＯＣＲ１＝ＣＨ２・・・式１
式１におけるＱとしては、−（ＣＨ２）ｐ＋ｑ−、−（ＣＨ２）ｐＣＯＮＨ（ＣＨ２）ｑ−、−（ＣＨ２）ｐＯＣＯＮＨ（ＣＨ２）ｑ−、−（ＣＨ２）ｐＳＯ２ＮＲ２（ＣＨ２）ｑ−、−（ＣＨ２）ｐＮＨＣＯＮＨ（ＣＨ２）ｑ−、−（ＣＨ２）ｐＣＨ（ＯＨ）（ＣＨ２）ｑ−、−（ＣＨ２）ｐＣＨ（ＯＣＯＲ２）（ＣＨ２）ｑ−等が好ましい。ただし、Ｒ２は水素原子またはアルキル基を示す。また、ｐおよびｑは０以上の整数を示し、ｐ＋ｑは１〜２２の整数である。Ｑとしては、−（ＣＨ２）ｐ＋ｑ−、−（ＣＨ２）ｐＣＯＮＨ（ＣＨ２）ｑ−、−（ＣＨ２）ｐＳＯ２ＮＲ２（ＣＨ２）ｑ−がより好ましく、ｑが２以上の整数であって、ｐ＋ｑが２〜６である場合が最も好ましい。特に、Ｑとしては、ジメチレン基、トリメチレン基、テトラメチレン基、ペンタメチレン基、ヘキサメチレン基が好ましく、ジメチレン基がより好ましい。
【００１９】
ＲＦ基を有する（メタ）アクリレートの具体例としては、下記化合物が挙げられる。ただし、Ｒ１は水素原子またはメチル基を示す。
【００２０】
Ｆ（ＣＦ２）４ＣＨ２ＯＣＯＣＲ１＝ＣＨ２、Ｆ（ＣＦ２）４（ＣＨ２）２ＯＣＯＣＲ１＝ＣＨ２、Ｆ（ＣＦ２）５ＣＨ２ＯＣＯＣＲ１＝ＣＨ２、Ｈ（ＣＦ２）６ＣＨ２ＯＣＯＣＲ１＝ＣＨ２、Ｆ（ＣＦ２）６（ＣＨ２）２ＯＣＯＣＲ１＝ＣＨ２、Ｆ（ＣＦ２）７ＣＨ２ＯＣＯＣＲ１＝ＣＨ２、Ｈ（ＣＦ２）８ＣＨ２ＯＣＯＣＲ１＝ＣＨ２、Ｈ（ＣＦ２）８（ＣＨ２）２ＯＣＯＣＲ１＝ＣＨ２、Ｈ（ＣＦ２）８（ＣＨ２）２ＯＣＯＣＲ１＝ＣＨ２、Ｆ（ＣＦ２）８（ＣＨ２）３ＯＣＯＣＲ１＝ＣＨ２、Ｆ（ＣＦ２）８（ＣＨ２）４ＯＣＯＣＲ１＝ＣＨ２、Ｆ（ＣＦ２）９（ＣＨ２）２ＯＣＯＣＲ１＝ＣＨ２、Ｈ（ＣＦ２）１０ＣＨ２ＯＣＯＣＲ１＝ＣＨ２、Ｆ（ＣＦ２）１０（ＣＨ２）２ＯＣＯＣＲ１＝ＣＨ２、Ｆ（ＣＦ２）１２（ＣＨ２）２ＯＣＯＣＲ１＝ＣＨ２、（ＣＦ３）２ＣＦ（ＣＦ２）４（ＣＨ２）２ＯＣＯＣＲ１＝ＣＨ２、（ＣＦ３）２ＣＦ（ＣＦ２）６（ＣＨ２）２ＯＣＯＣＲ１＝ＣＨ２、（ＣＦ３）２ＣＦ（ＣＦ２）８（ＣＨ２）２ＯＣＯＣＲ１＝ＣＨ２、（ＣＦ３）２ＣＦ（ＣＦ２）５（ＣＨ２）３ＯＣＯＣＲ１＝ＣＨ２、Ｆ（ＣＦ２）８ＳＯ２Ｎ（ＣＨ３）（ＣＨ２）２ＯＣＯＣＲ１＝ＣＨ２、Ｆ（ＣＦ２）８ＳＯ２Ｎ（Ｃ２Ｈ５）（ＣＨ２）２ＯＣＯＣＲ１＝ＣＨ２、Ｆ（ＣＦ２）８ＳＯ２Ｎ（Ｃ３Ｈ７）（ＣＨ２）２ＯＣＯＣＲ１＝ＣＨ２、Ｆ（ＣＦ２）７ＣＯＮＨ（ＣＨ２）２ＯＣＯＣＲ１＝ＣＨ２、Ｆ（ＣＦ２）８ＣＯＮＨ（ＣＨ２）２ＯＣＯＣＲ１＝ＣＨ２、Ｆ（ＣＦ２）６ＣＨ２ＣＨ（ＯＣＯＣＨ３）ＣＨ２ＯＣＯＣＲ１＝ＣＨ２、（ＣＦ３）２ＣＦ（ＣＦ２）５ＣＨ２ＣＨ（ＯＣＯＣＨ３）ＯＣＯＣＲ１＝ＣＨ２、Ｆ（ＣＦ２）６ＣＨ２ＣＨ（ＯＨ）ＣＨ２ＯＣＯＣＲ１＝ＣＨ２、Ｆ（ＣＦ２）８ＣＨ２ＣＨ（ＯＨ）ＣＨ２ＯＣＯＣＲ１＝ＣＨ２、（ＣＦ３）２ＣＦ（ＣＦ２）５ＣＨ２ＣＨ（ＯＨ）ＣＨ２ＯＣＯＣＲ１＝ＣＨ２、（ＣＦ３）２ＣＦ（ＣＦ２）７ＣＨ２ＣＨ（ＯＨ）ＣＨ２ＯＣＯＣＲ１＝ＣＨ２。
【００２１】
ＲＦ基を有するモノマーは１種を用いてもよく、２種以上を併用してもよい。ＲＦ基を含有する（メタ）アクリレートが２種以上である場合には、炭素原子数の異なるＲＦ基を有する（メタ）アクリレートであるのが好ましい。
コモノマーとしては、特に限定されず、（メタ）アクリレート類、（メタ）アクリルアミド類、オレフィン類、ハロゲン化オレフィン類、スチレン類等が挙げられる。
【００２２】
コモノマーの具体例としては、以下の化合物が挙げられる。
エチレン、酢酸ビニル、塩化ビニル、フッ化ビニル、スチレン、α−メチルスチレン、ｐ−メチルスチレン、ポリ（オキシアルキレン）グリコールモノ（メタ）アクリレート、グリシジル（メタ）アクリレート、アジリジニル（メタ）アクリレート、ベンジル（メタ）アクリレート、イソシアネートエチル（メタ）アクリレート、アジリジニル（メタ）アクリレート、シクロヘキシル（メタ）アクリレート、２−エチルヘキシル（メタ）アクリレート、無水マレイン酸、ヒドロキシエチル（メタ）アクリレート、ポリシロキサンを有する（メタ）アクリレート、Ｎ−ビニルカルバゾール、ブロック化イソシアネート含有（メタ）アクリレート、（メタ）アクリルアミド、ジアセトン（メタ）アクリルアミド、Ｎ−メチロール（メタ）アクリルアミド、アルキルビニルエーテル、（ハロゲン化アルキル）ビニルエーテル、ビニルアルキルケトン、ブタジエン、イソプレン、クロロプレン。
【００２３】
コモノマーとしては、アルキル（メタ）アクリレートが好ましく、アルキル基の炭素原子数が６〜２０のアルキル（メタ）アクリレートがより好ましく、６〜２０のアルキルメタクリレートが最も好ましい。
【００２４】
共重合体におけるＲＦ基を有するモノマーに基づく繰り返し単位の含有量は、３０〜１００質量％が好ましく、４５〜９５質量％がより好ましく、６０〜９０質量％が最も好ましい。
共重合体におけるコモノマーに基づく繰り返し単位の含有量は、０〜７０質量％が好ましく、５〜５５質量％がより好ましく、１０〜４０質量％が最も好ましい。
【００２５】
本発明における共重合体は、公知の方法を用いて、溶媒中で重合反応を行うことにより得られる。重合溶媒としては、特に限定なく用いることができ、ケトン、アルコール、エステル、エーテル、含フッ素エーテル、脂肪族炭化水素、芳香族炭化水素、ハロゲン化炭化水素、ジメチルホルムアミド、Ｎ−メチル−ピロリドン−２、ＤＭＳＯ、グリコールエーテルおよびその誘導体等が挙げられる。
【００２６】
重合溶媒としては、そのまま溶剤型撥水撥油剤組成物の溶剤に用いることができることから、含フッ素エーテルが好ましく、炭素原子数４〜６の含フッ素エーテルがより好ましい。
共重合体を得る重合反応においては、重合溶媒中のモノマーの濃度の合計は５〜６０質量％が好ましく、１０〜４０質量％がより好ましい。
【００２７】
共重合体を得る重合反応においては、重合開始剤を用いるのが好ましい。重合開始剤としては、ジベンゾイルパーオキシド、ラウリルパーオキシド、スクシニルパーオキシド、ｔｅｒｔ−ブチルパーピバレート等の過酸化物、２，２’−アゾビス（２−メチルブチロニトリル）等のアゾ化合物等が好ましい。重合溶媒中の重合開始剤の濃度はモノマーの合計量に対して０．１〜１．５質量％が好ましい。
【００２８】
重合反応における反応温度は、室温から反応混合物の沸点までの範囲が好ましく、重合開始剤を効率よく使う観点から、重合開始剤の半減期温度以上が好ましく、３０〜９０℃がより好ましい。
【００２９】
本発明における含フッ素エーテルとしては、特に限定されないが、炭素原子数４〜６の含フッ素エーテルが好ましい。
【００３０】
含フッ素エーテルとしては、１−メトキシ−ノナフルオロブタン、１−エトキシ−ノナフルオロブタンおよび１，１，２，２−テトラフルオロエチル−２，２，２−トリフルオロエチルエーテルからなる群から選ばれる１種以上が好ましく、１，１，２，２−テトラフルオロエチル−２，２，２−トリフルオロエチルエーテルがより好ましい。含フッ素エーテルとしては市販品を用いてもよく、市販品としては、「ＨＦＥ−７１００（３Ｍ社製）」、「ＨＦＥ−７２００（３Ｍ社製）」等が挙げられる。
溶剤における含フッ素エーテルの含有量は、全溶剤量に対して７０〜１００質量％が好ましい。
【００３１】
本発明における溶剤には、含フッ素エーテルに加えて、その他の溶剤を含むことが好ましい。その他の溶剤としては、アルコール類、脂肪族炭化水素、プロピレングリコール誘導体、酢酸メチル、酢酸エチル、酢酸ブチル等のエステル類、メチルイソブチルケトン、メチルエチルケトン、アセトン等のケトン類、テトラヒドロフラン、トルエン、キシレン、１，１，１−トリクロロエタン、パークロロエチレン等の塩素系溶剤、パーフルオロトリブチルアミン、パーフルオロ−２−ブチルテトラヒドロフラン等のフッ素系溶剤等が挙げられる。
【００３２】
本発明における溶剤には、アルコール類を含むことが好ましい。アルコール類としては、メチルアルコール、エチルアルコール、２−プロパノールおよびｎ−プロパノールから選ばれる１種以上が好ましい。溶剤がアルコール類を含有する場合には、アルコール類の含有量は全溶剤量に対して１〜２０質量％が好ましく、２〜１０質量％がより好ましい。
【００３３】
本発明における溶剤には、脂肪族炭化水素を含むことが好ましい。脂肪族炭化水素としては、ミネラルスピリット、デカン、ウンデカンおよびドデカンからなる群から選ばれる１種以上が好ましい。溶剤が脂肪族炭化水素を含有する場合には、脂肪族炭化水素の含有量は全溶剤量に対して１〜２０質量％が好ましく、１〜１０質量％がより好ましい。
【００３４】
本発明における溶剤には、脂肪族炭化水素に加えて、さらにプロピレングリコール誘導体を含むことが好ましい。プロピレングリコール誘導体としては、高い引火点を有し、適度な沸点を有する化合物が好ましく、プロピレングリコールモノメチルエーテル、プロピレングリコールモノエチルエーテル、プロピレングリコールモノメチルエーテルアセテート、プロピレングリコールモノエチルエーテルアセテート、ジプロピレングリコール、ジプロピレングリコールモノメチルエーテルおよびジプロピレングリコールモノエチルエーテルからなる群から選ばれる１種以上が好ましい。溶剤が脂肪族炭化水素およびプロピレングリコール誘導体を含有する場合には、脂肪族炭化水素の含有量は全溶剤量に対して１〜１０質量％が好ましく、プロピレングリコール誘導体の含有量は全溶剤量に対して１〜１０質量％が好ましい。さらに、脂肪族炭化水素とプロピレングリコールの質量比は、９０／１０〜３０／７０が好ましく、９０／１０〜５０／５０がより好ましい。
【００３５】
本発明の溶剤型撥水撥油剤組成物には、前記フッ素系撥水撥油剤および含フッ素エーテルを必須成分とする溶剤に加えて、さらに各種添加剤が含まれてもよい。添加剤としては、上記以外の撥水剤または撥油剤、架橋剤、防虫剤、難燃剤、帯電防止剤、防シワ剤等が挙げられる。
【００３６】
本発明に用いる基材は、特に限定されず、繊維織物、繊維編物、ガラス、紙、皮革、毛皮、レンガ、セメント、プラスチック等が挙げられる。織物繊維、繊維織物としては、綿、麻、羊毛、絹等の動植物天然繊維、ポリアミド、ポリエステル、ポリビニルアルコール、ポリアクリロニトリル、ポリ塩化ビニル、ポリプロピレン等の合成繊維、レーヨンアセテートの等の半合成繊維、またはこれらの繊維の織物、編物が挙げられる。
【００３７】
本発明の溶剤型撥水撥油剤組成物は、調製形態等に応じて、任意の方法で基材に適用できる。たとえば、浸漬塗布等の既知の被覆加工方法により、基材の表面に付着させ乾燥する方法が採用される。また、必要に応じてキュアリングを行ってもよい。
【実施例】
【００３８】
以下に、実施例を挙げて本発明を具体的に説明するが、本発明はこれらに限定されない。
【００３９】
［例１］
１００ｍＬガラス製重合アンプルに、モノマーとしてＦ（ＣＦ２）８ＣＨ２ＣＨ２ＯＣＯＣＨ＝ＣＨ２の７．５ｇ、Ｆ（ＣＦ２）１０ＣＨ２ＣＨ２ＯＣＯＣＨ＝ＣＨ２の２．５ｇ、溶媒として１，１，２，２−テトラフルオロエチル−２，２，２−トリフルオロエチルエーテルの３０．０ｇおよび重合開始剤として２，２’−アゾビス（２−メチルブチロニトリル）の０．０３ｇを入れ、アンプル内の雰囲気を窒素に置換した後、６０℃で２４時間振とうして重合反応を行い、固形分濃度２５．０質量％の溶剤組成物を得る。
【００４０】
得られる溶剤組成物を、重合反応で用いた溶媒を用いて固形分濃度を０．６質量％に調製して加工液を得る。得られる加工液を用いて、ポリアミド布を試験布としてスプレー加工を行うと、試験布は１分間未満で乾燥して加工布が得られ、得られる加工布についてＪＩＳ−Ｌ１０９２の撥水性試験を行うと５級を示し、しみ残りも見られない。
【産業上の利用可能性】
【００４１】
本発明の溶剤型撥水撥油剤組成物は、速乾性に優れ、しみ残りが少なく、基材に優れた撥水撥油性を付与できる。特に、エアゾールタイプ等の撥水撥油剤組成物として、衣料、カーペット、椅子張り等の撥水撥油加工用途に使用できる。